Brevet FR3073226A1 — publié le 20190510

COMPOSITION DE REVETEMENT DE SURFACE A DIFFUSION DE LUMIERE ET SYSTEME D'ECLAIRAGE ASSOCIE A UN REVETEMENT A BASE D'UNE TELLE COMPOSITION L'invention concerne le domaine des revêtements de diffusion de la lumière et les systèmes d'éclairage intégrant de tels revêtements. L'invention sera plus particulièrement décrite en regard de l'utilisation d'un revêtement de diffusion contre une paroi à fonction éclairante dotée de moyens d'éclairage, telle qu'une paroi murale intérieure ou extérieure, une cloison, ou un plafond, sans toutefois y être limitée. L'invention sera également décrite sans y être limitée en regard d'un tissu de fibres optiques en tant que moyens d'éclairage. L'invention s'applique à tout support à fonction éclairante dont l'éclairage doit être rendu homogène sur toute la surface, et qui permet en particulier de cacher les moyens d'éclairage lorsque ceux-ci ne sont pas activés et sont disposés sur ladite surface. En outre, l'invention s'applique à tout support à fonction de diffusion de la lumière et à fonction décorative qui fournit des effets variés au toucher et des aspects visuels divers en fonction de l'éclairage ambiant naturel ou d'un éclairage artificiel direct ou indirect sur le support doté du revêtement de l'invention. On connaît de la demande de brevet W02010/058095 une plaque lumineuse de parement comprenant un support rigide tel qu'une plaque de plâtre, et dotée de moyens d'éclairage qui sont formés par un tissu lumineux tel qu'un tissu de fibres optiques s'étendant notamment sur la face avant du support rigide. Dans un mode de réalisation, les moyens d'éclairage sont recouverts d'un matériau translucide permettant de rendre invisibles les moyens d'éclairage lorsqu'ils ne sont pas allumés. Le matériau translucide donné à titre d'exemple est une feuille en matière synthétique diffusant la lumière ou un tissu fin. Cependant, une feuille de matière plastique ou un tissu nécessite d'être fabriqué ou découpé aux dimensions voulues, et ne cachent pas toujours de manière optimale les moyens d'éclairage. En outre, le complexe lumineux décrit dans ce document ne permet pas d'être utilisé à l'extérieur. 2 Par ailleurs, de plus en plus, on recherche dans l'habitat en architecture intérieure ou extérieure, ou dans le génie civil, ou encore dans le domaine de la signalisation ou signalétique, à fournir des dispositifs d'éclairage fonctionnels et/ou décoratifs qui soient à fonction diffusante de la lumière. 5 L'invention a donc pour but de proposer une composition et un revêtement de diffusion de la lumière à effet décoratif et/ou à fonction d'éclairage en recouvrant notamment un système d'éclairage, ce revêtement étant simple de mise en oeuvre à partir d'une composition prête à l'emploi, pérenne une fois déposé, éventuellement répondant au classement au feu MO ou Ml, et permettant de fournir des rendus divers de finition et des effets esthétiques variés 10 quant à l'ambiance lumineuse recherchée. On entend au sens de l'invention par « composition de revêtement prête à l'emploi », une composition qui, si besoin en étant mélangée à de l'eau, est directement prête à être appliquée sur une surface pour fournir le revêtement souhaité par séchage à température ambiante sans autre étape supplémentaire de mise en oeuvre. 15 On entend au sens de l'invention par « composition de revêtement prête-à-gâcher », une composition du type poudre (destinée à être mélangée avec de l'eau) ou du type pâte (éventuellement en ajoutant un peu d'eau), qui est directement prête à être appliquée sur une surface pour fournir le revêtement souhaité par séchage à température ambiante sans autre étape supplémentaire de mise en oeuvre. 20 On entend au sens de l'invention par « composition de revêtement en solution prête à l'emploi », une composition du type peinture qui si besoin peut être diluée, et est directement prête à être appliquée sur une surface pour fournir le revêtement souhaité par séchage à température ambiante sans autre étape supplémentaire de mise en oeuvre. En l'absence d'indication contraire, les quantités exprimées sous la forme de pourcentage 25 dans la demande correspondent à des pourcentages poids/poids. On entend au sens de l'invention par l'expression « fonction éclairante » ou « application d'éclairage », relative au revêtement issu de la composition de l'invention, lorsque le revêtement recouvre un système d'éclairage et qu'il transmet la lumière dudit système d'éclairage (vers l'environnement opposé audit système d'éclairage). Selon l'invention, la composition de revêtement, qui est destinée à l'utilisation d'un revêtement de surface à fonction de diffusion de la lumière ainsi qu'à fonction de transmission 3 de la lumière pour la fonction dite éclairante, et/ou à fonction décorative, est une composition prête à l'emploi et comporte : - un liant minéral choisi parmi l'un ou une combinaison des composés suivants : plâtre, chaux, ciment, silicate de potassium, (en particulier plâtre, ou chaux, ou ciment et 5 chaux, ou silicate de potassium), le liant minéral étant notamment en proportion entre 5 et 35% en poids de la composition; ou un liant organique choisi parmi l'un ou une combinaison des composés suivants : acrylique, résine polyuréthane, époxy, polyester, notamment entre 5 et 60% de la composition ; et 10 des particules de verre à fonction de diffusion de la lumière, en particulier entre 15 et 90% en poids de la composition ; - éventuellement un ou plusieurs composés polymériques en quantité inférieure à 10 % en poids, les polymères procurant notamment des fonctionnalités au revêtement une fois appliqués, telles que de dureté et de souplesse ; 15 - éventuellement un ou plusieurs adjuvants, en particulier en quantité d'au plus 5 % en poids, tels que stabilisant pH, dispersant, agent mouillant, épaississant, neutralisant, agent de coalescence, biocide, bactéricide, fongicide, tensioactif antimoussant, agent anti-ultraviolets' hydrofuge, hydrophobe, pigments de coloration ; et éventuellement des pigments et/ou particules métalliques du type paillettes 20 métalliques. Ainsi, la composition de l'invention avec la spécificité des composés et leur quantité, permet de fournir un produit prêt à l'emploi, aisé de mise en oeuvre, afin de répondre notamment au besoin de masquage de moyens d'éclairage lorsque la composition est utilisée pour un revêtement à fonction éclairante, tout en fournissant un revêtement esthétique et 25 fonctionnel au regard de la transmission de lumière et de sa diffusion homogène. L'invention fournit ainsi au professionnel des travaux en bâtiment, une composition/un produit qu'il se procurera directement à l'achat et sera simple de mise en oeuvre, car à utiliser directement ou à mélanger préalablement avec de l'eau ; le spécialiste n'aura qu'à exercer son art vis-à-vis de l'application du produit, en adaptant l'épaisseur du revêtement et en utilisant les outils 30 adaptés selon la finition attendue du revêtement et de ses effets visuels et des aspects de finition souhaités. La granulométrie de la composition peut notamment varier entre 50 lm et 5 mm. 4 L'invention porte également sur un revêtement de surface appliqué sous forme d'enduit ou de peinture à partir de la composition prête à l'emploi précitée de l'invention. Selon une caractéristique, le revêtement est translucide et présente un aspect pouvant aller du mat au brillant en fonction de la nature et de la quantité des composés, en particulier des 5 composés polymériques et adjuvants ajoutés dans la composition. Selon une autre caractéristique, le revêtement présente un aspect de finition dont la rugosité peut varier en fonction de la granulométrie de la composition, en particulier en fonction de la granulométrie des particules de verre. Le revêtement de l'invention sera par conséquent propagateur et diffuseur de lumière en offrant une finition appropriée pour une mise en 10 valeur architecturale. Le revêtement en tant qu'enduit est déposé par l'une des différentes techniques connues de l'homme de l'art, telles que par coulage, raclage, projection, talochage, à la spatule, à la brosse, au pinceau (lorsque la composition est en solution), etc. L'invention est aussi relative à un revêtement de surface à partir de la composition suscitée 15 de l'invention, caractérisé en ce que le revêtement est utilisé en tant que revêtement éclairant en transmettant et diffusant de la lumière lorsqu'il est associé à un système d'éclairage, en particulier en recouvrant ledit système d'éclairage, et/ou utilisé en tant que revêtement à effet décoratif et réfléchissant lorsque le revêtement est associé à un éclairage direct orienté sur le revêtement ou un éclairage indirect. 20 Selon une caractéristique, le système d'éclairage comporte une surface de support, des moyens d'éclairage, notamment des fibres optiques telles que sous la forme d'un tissu ou faisceau de fibres optiques ou un panneau éclairant en verre ou en PMMA (poly-méthacrylate de méthyle), associés (en particulier solidaires) de la surface du support, et un revêtement recouvrant les moyens d'éclairage, caractérisé en ce que le revêtement (se présentant sous la 25 forme d'un enduit ou d'une peinture) est issu de la mise en oeuvre directe, avec éventuellement mélange préalable avec de l'eau, de la composition de l'invention. La mise en oeuvre est réalisée à température ambiante, et après application de ladite composition, ne nécessite qu'une étape de séchage naturel à température ambiante. Le revêtement est ainsi rétroéclairé et procure une source d'éclairage. 30 Selon le support, l'application du revêtement sera fait sur chantier ou en usine. En particulier, pour des complexes éclairants comprenant le revêtement de l'invention, ces complexes pourront être fabriqués en usine et livrés de manière monobloc, prêts à être installés. 5 Les moyens d'éclairage sont de tous types. Les moyens d'éclairage sont en particulier des fibres optiques couplées à des générateurs de lumière de préférence des diodes électroluminescentes (DEL). Les moyens d'éclairages peuvent être à éclairage variable, de couleurs changeantes et/ou différentes. 5 L'avantage d'utiliser des fibres optiques permet de suivre n'importe quel type de profil, en particulier aux formes courbes, complexes ; le revêtement de l'invention en se présentant notamment sous forme d'enduit est ainsi aisé de mise en oeuvre et s'adaptera donc au profil de la surface. Les applications sont multiples, dans le bâtiment, la décoration architecturale, le mobilier, le 10 mobilier urbain, la signalisation, etc. A titre nullement limitatif, on peut citer différents domaines d'application : - la préfabrication de complexes : installation industrielle sur panneaux (bois, fibrociment, plâtre, composite), installation industrielle sur parois intérieure et extérieure pour constructions préfabriquées (béton, brique, etc.), installation industrielle sur plaque de plâtre 15 mur et plafond ; - éclairage individuel décoratif à fixer et poser, panneaux décoratifs, dalles pour plafond ; - l'architecture intérieure : éclairage architectural, éclairage mural décoratif, sol, éclairage de mobilier tel que comptoir, décoration artistique ; 20 - l'architecture extérieure : façade, patio, mur, abri tel que abri de piscine (« pool house »), isolation thermique extérieure, décoration extérieure ; - le génie civil : tunnel, passage, galerie, passage piéton, métro ; - la signalisation : parking, passage, indication nocturne, travaux routiers, zone noire ou pièce borgne ; 25 - les bassins et piscines : sol et paroi verticale. D'autres caractéristiques et avantages de la présente invention apparaîtront plus clairement à la lecture de la description et des exemples. L'invention porte donc sur une composition prête à l'emploi à fonction de diffusion de la lumière destinée à constituer : 30 soit une composition prête-à-gâcher du type pâte, ou poudre en la mélangeant avec de l'eau, pour être directement utilisée/appliquée en tant que revêtement de surface tel qu'un enduit, ou en tant que produit d'enrobage ; 6 - soit une composition liquide sous forme de solution aqueuse prête à l'emploi, l'utilisateur n'ayant qu'a l'utiliser/l'appliquer, éventuellement préalablement diluée ou mélangée à des agents de coloration/teinture, en tant que revêtement de surface du type peinture. 5 Selon l'invention, les composés utilisés fournissent une composition à très faibles composés organiques volatils (COV). Selon l'invention, la composition prête à l'emploi à fonction de diffusion de la lumière comprend : - un liant minéral choisi parmi l'un ou une combinaison des composés suivants : plâtre, 10 chaux, ciment, silicate de potassium, le liant minéral étant notamment en proportion entre 10 et 35% en poids de la composition; ou - un liant organique choisi parmi l'un ou une combinaison des composés suivants : acrylique, résine polyuréthane, époxy, polyester, notamment entre 15 et 50 % de la composition ; et 15 - des particules de verre à fonction de diffusion de la lumière, en particulier entre 15 et 90% en poids de la composition ; - éventuellement un ou plusieurs composés polymériques en quantité inférieure à 10% en poids ; - éventuellement un ou plusieurs adjuvants, en particulier en quantité d'au plus 5 % en 20 poids, par exemple à titre nullement limitatif, stabilisant pH, dispersant, agent mouillant, épaississant, neutralisant, agent de coalescence (permettant de réguler le temps de séchage du produit sur son support d'application), biocide, bactéricide, fongicide, agent tensioactif antimoussant, agent anti-ultraviolets, hydrofuge, hydrophobe, pigments de coloration ; et 25 - éventuellement des pigments et/ou particules métalliques du type paillettes métalliques. Les quantités des éléments/composés de la composition sont adaptées pour que la somme totale correspondent à 100%. La granulométrie de la composition lorsque celle-ci se présente en poudre est de préférence 30 comprise entre 0,5 et 2 mm. La granulométrie sera notamment adaptée en fonction de l'épaisseur du revêtement final souhaité et/ou de l'aspect recherché (plus ou moins lisse ou granuleux). 7 Par exemple, pour un enduit avec une finition talochée, l'épaisseur de l'enduit correspondra à la taille du grain, un grain de 1,5 mm conduira à un enduit de 1,5 mm d'épaisseur. Pour un enduit avec une finition projetée, qui généralement s'applique sur une épaisseur de 1 à 3 mm, la taille du grain influera essentiellement sur l'aspect final du revêtement ; on pourra 5 ainsi choisir par exemple une granulométrie de 0,5 mm ou de 1 mm selon l'effet visuel recherché. Par exemple, la taille du grain de 0,1 mm sera utilisée pour des finitions très fines du type « stucco » où l'épaisseur de l'enduit peut aller jusqu'à 0,5 mm en plusieurs passes pour obtenir la finition désirée. 10 De multiples formulations de compositions sont envisageables en fonction des diverses applications et du but principal recherché, s'il s'agit d'applications dites décoratives associées à une recherche d'ambiance et d'effets spéciaux, ou d'applications dites d'éclairage, ainsi que des couleurs, goûts et attentes des utilisateurs. Les quantités des composés des variantes de compositions de l'invention et l'épaisseur du revêtement, ainsi que la manière d'appliquer 15 l'enduit (composition pâteuse ou en poudre de l'invention à laquelle a été ajoutée de l'eau) ou la peinture de l'invention, influeront sur la finition (telle que mate, veloutée, satinée, brillante), l'aspect (tel que tendu, pommelé, poché, texturé), l'effet (tel que spatulé, taloché lissé, taloché ribbé, taloché arraché, projeté, projeté écrasé, projeté hourdé). Dans les applications dites d'éclairage, la performance de transmission lumineuse du produit 20 est prédominante dans la sélection des formulations. Le type de liant choisi sera notamment fonction du type de produit final utilisant la composition, de l'application visée décorative ou d'éclairage, du rendu visuel et de l'aspect de finition recherché. Le choix du liant dépendra de l'aspect final souhaité et de l'ambiance recherchée. Par 25 exemple, un liant minéral à base de chaux procurera une ambiance plus lumineuse qu'un liant à base de plâtre ou ciment dont la teinte sera de couleur plus chaude et mate. Parmi les liants organiques, l'acrylique est préférée. Ce liant sera préféré pour la fonction éclairante avec une transmission lumineuse élevée pouvant atteindre 90% selon le type de composition de l'invention. 30 Selon l'invention, les particules de verre sont indispensables à la composition afin d'assurer la transmission lumineuse et la diffusion de la lumière selon une surface homogène en cas de rétroéclairage du revêtement constitué de la dite composition ou d'un éclairage intérieur 8 lorsque la composition est utilisée en tant qu'enrobage d'un système d'éclairage, et d'assurer une réflexion et diffusion de la lumière (effet décoratif du revêtement constitué de la composition de l'invention) sous éclairage naturel ou lorsque la composition est utilisée en tant que revêtement associé à un éclairage direct orienté sur le revêtement ou un éclairage 5 indirect. En outre, le revêtement obtenu procurera des effets originaux de brillance et de scintillement sous éclairage naturel ou sous éclairage artificiel direct ou indirect. Les particules de verre sont constituées de verre en sortie de fabrication et/ou de calcin, notamment de calcin recyclé, qui est broyé et/ou concassé, et/ou de microbilles. 10 Avantageusement, les particules de verre présentent une granulométrie entre 40 iim et 5 mm. Les particules de verre dans une composition peuvent être des particules sélectionnées parmi plusieurs plages de granulométrie, notamment un mélange de granulométrie entre 40iim et 150 iim, et/ou entre 200 et 600 iim, et/ou entre 700 et 850 iim, et/ou entre 850 iim et 5 mm. 15 Le pourcentage de particules de verre et leur granulométrie seront adaptés en fonction de la transmission lumineuse et diffusion souhaitées, ainsi que du type de produit final, tel qu'un enduit ou une peinture, et de l'aspect de finition et du rendu visuel recherchés, comme pour une peinture ou un revêtement plus ou moins granuleux. Les microbilles sont ainsi beaucoup plus transparentes et procurent au revêtement une 20 meilleure transmission lumineuse, et par conséquent améliorent les performances d'éclairement. De préférence, les particules de verre sont issues de produits du commerce qui présentent une granulométrie typique, telle que pour du verre concassé, 50 iim ,500 iim, 850 iim, 1000 iim, 1200 iim, 1400 iim, et pour des microbilles de verre, 800 iim, 1000 iim, 1200 iim, 25 140011m. La couleur du produit déposé et son taux de transmission lumineuse (TL) seront également fonction de la nature du liant, du taux de particules de verre et de leur granulométrie. Le produit final pourra ainsi être totalement transparent ou translucide (opale) ou encore coloré. De préférence, un ou plusieurs polymères peuvent être ajoutés, tout en ne dépassant 30 pas 10 % en poids de la composition. 9 Les polymères ont pour fonction de renforcer l'adhésion et la dureté, d'augmenter les performances mécaniques lors de leur ajout à la fabrication de la composition. Ils peuvent être sous forme poudre ou liquide. Les polymères sont par exemple à base d'acrylique, de styrène acrylique, acrylate vinyle 5 acétate. La composition comporte de l'eau lorsqu'elle se présente sous forme de pâte ou liquide. De préférence, un ou plusieurs adjuvants peuvent être ajoutés à la composition en fonction des propriétés recherchées dans la composition, notamment pour son stockage et sa conservation, et des propriétés voulues du produit final (revêtement) utilisant la composition. 10 De préférence, les adjuvants représentent au plus 5% en poids de la composition. A titre d'exemples nullement limitatifs, seront utilisés : - un agent durcisseur ; - un agent retardateur ; - un agent dispersant ou mouillant pour réduire la tension superficielle de l'eau et 15 permettre une facilité au mélange des matières premières solides ; - un stabilisant pH permettant de maintenir une viscosité stable et un aspect durable et cohérent dans le contenant de stockage/l'emballage; - un régulateur de viscosité ; - un agent tensioactif antimoussant; 20 - un biocide ou un fongicide ou un bactéricide pour jouer un rôle de protection de la composition dans le contenant de stockage ou du produit final une fois appliqué ; - un hydrofuge, ou hydrophobe en particulier pour une composition dont le liant contient du ciment ; - un agent anti-ultraviolet. 25 De tels adjuvants sont connus en soi dans les enduits ou peintures. Enfin, la composition peut comprendre des pigments et/ou des particules métalliques du type paillettes métalliques, en particulier de couleur argent et/ou or et/ou nacrée, pour un rendu esthétique spécial dans le produit final, et participer à une meilleure réflexion de la lumière. La fabrication de la composition de l'invention sera réalisée en usine en mélangeant chacun 30 des composés. Pour les compositions en poudre, seront utilisés des mélangeurs. Pour les compositions en phase pâteuse (prête-à-gâcher), seront employés de manière connue des malaxeurs, empâteurs, ou mélangeurs horizontaux ou verticaux à pâles. Pour les compositions 10 à phase liquide (en solution), seront employés de manière connue des disperseurs à grande vitesse. La composition finale telle que celles revendiquées sera stockée dans des contenants adaptés pour être commercialisée prête à l'emploi. 5 Les compositions prêtes-à-gâcher sous forme de poudre sont à mélanger avec de l'eau sur le chantier, et les compositions sous forme de pâte prête à l'emploi peuvent éventuellement être mélangées avec de l'eau sur place. Lors de l'utilisation du produit sous forme de poudre, il sera mélangé à de l'eau en vue de son application sur la surface à recouvrir. La quantité d'eau dépendra des conditions d'utilisation 10 (température notamment), et de la texture souhaitée du revêtement. A titre d'exemple, pour 100% de poudre, il sera ajouté de l'ordre de 23 à 25 % d'eau pour les préparations à base de chaux, 12 à 15 % d'eau pour les préparations à base de chaux et ciment et 30 à 36% d'eau pour les préparations à base de plâtre et chaux. Les compositions en solution se présentent sous la forme de peintures et peuvent être 15 préalablement teintées ou non et peuvent éventuellement être diluées à la mise en oeuvre. Les compositions suivantes de l'invention sont formulées à base de liant minéral ou de liant organique suivant le type de revêtement souhaité et les effets décoratifs et/ou éclairants et diffusants recherchés. Les exemples de composition pour chacune des formulations principales sont donnés à titre purement illustratif de l'invention et ne sauraient être 20 interprétés pour en limiter la portée. Les méthodes d'application sur le support de destination finale en fonction de la nature de la composition (du liant) sont variées et propres à chaque composition/produit. L'épaisseur du revêtement sera également adaptée selon la fonction éclairante souhaitée (quantité de lumière à transmettre) et/ou de l'effet décoratif recherché. 25 Les compositions sous forme de poudre à mélanger avec de l'eau, ou de pâte, sont applicables notamment par coulage, raclage, projection, talochage, à la spatule, à la brosse, etc. Les compositions en solution sont applicables au rouleau, pinceau, pistolet, etc., et par la méthode d'application, on pourra obtenir un aspect lisse, tiré, pommelé... 30 Sont ci-après donnés des exemples de compositions de l'invention. 11 Composition de revêtement prête à l'emploi à base de plâtre, sous forme de poudre La composition de revêtement à base de plâtre selon l'invention se présente sous la forme de poudre et comporte les composés suivants : - du plâtre, en particulier entre 10 et 25% en poids, de préférence de l'ordre de 20%; 5 - de la chaux, en particulier entre 5 et 20% en poids, de préférence entre 7 et 18%; - des particules de verre, en particulier entre 65 et 80 % en poids ; - éventuellement un ou plusieurs composés polymériques, en particulier en quantité inférieure à 10% en poids ; et - éventuellement des adjuvants, en particulier en quantité d'au plus 2% en poids, tels 10 qu'un épaississant cellulosique et/ou acrylique, un agent retardateur de prise pour plâtre du type acide citrique, de l'éther d'amidon plastifiant comme régulateur de viscosité. De préférence, la composition à base de plâtre sera à fonction décorative, la transmission 15 lumineuse de cette composition étant faible pour réaliser un complexe éclairant. En fonction de la quantité de plâtre de la composition, le plâtre ayant tendance à opacifier le revêtement dans sa destination finale, on adaptera l'épaisseur du revêtement lors de son application. Pour la composition à base de plâtre, le revêtement présentera une épaisseur de préférence 20 entre 0,1 à 1,2 mm. A titre d'exemple, la composition de revêtement à base de plâtre se présente sous la forme d'un produit en poudre prêt-à-gâcher et comporte les composés suivants : - entre 15 et 20 % de plâtre, en particulier 15%; - 7% de chaux ; 25 - entre 65 et 75 % de particules de verre, en particulier 75 %, de préférence les particules de verre de 50 um ,500 um, 800 um, 1000 um. - moins de 10% de polymères, en particulier 2,4% (vinyle d'acétate d'éthylène). - au plus 2 % d'adjuvants, en particulier 0,25% d'épaississant cellulosique de type éthylhydroxyéthylcellulose (EHEC), 0,2% d'agent retardateur (par exemple d'acide 30 citrique, lignosulfonate de sodium) et 0,15% de plastifiant (par exemple de l'éther d'amidon) 12 Lors de l'utilisation, le produit/la composition en poudre à base de plâtre sera mélangé à de l'eau, par exemple dans une proportion d'eau de 33% à 37 %. Composition prête à l'emploi à base de chaux, sous forme de poudre 5 La composition de revêtement à base de chaux se présente sous forme de poudre selon l'invention et comporte les composés suivants : - de la chaux, en particulier entre 10 et 35%; - des particules de verre, en particulier entre 35 et 80 % en poids ; un ou plusieurs composés polymériques en particulier en quantité inférieure à 10% en 10 poids, notamment pour renforcer la dureté du revêtement une fois appliqué et/ou sa souplesse, tel qu'un vinyle d'acétate d'éthyle et/ou d'acrylique; - des adjuvants, en particulier d'au plus 2% en poids, tels qu'un épaississant cellulosique de type EHEC, un entraîneur d'air type lauryl sulfate de sodium, un hydrofuge type stéarate et oléate, un plastifiant type polyvinyle alcool, un agent antimousse destiné à 15 limiter la formation de mousse lorsque la composition est mélangée à de l'eau lors de son utilisation. A titre d'exemple, la composition de revêtement à base de chaux se présentant sous la forme de poudre est un produit prêt-à-gâcher et comporte les composés suivants : 18% de chaux ; 20 - 78% de particules de verre, notamment selon une granulométrie de 500 11mà 10001.tm ; 3% d'un polymère latex poudre redispersable type vinyle d'acétate d'éthylène ; - 1% d'adjuvants tels que 0,5% d'épaississant, par exemple du méthylhydroxyléthylcellulose (MHEC) et 0,5% d'un agent entraîneur d'air type lauryl 25 sulfate de sodium. Lors de l'utilisation, le produit/la composition en poudre à base de chaux sera mélangé à de l'eau, par exemple dans une proportion de 23 à 26 % Composition prête à l'emploi à base de chaux, sous forme de pâte La composition de l'invention à base de chaux se présente sous la forme de pâte et comporte 30 les composés suivants : - de la chaux, en particulier entre 10 et 35% en poids ; 13 - de l'eau, en particulier entre 10 et 36% en poids, de préférence selon un rapport chaux/eau de l'ordre de 1/2; - des particules de verre, en particulier entre 35 et 70 % en poids ; - un ou plusieurs composés polymériques en particulier en quantité inférieure à 10% en 5 poids, notamment pour renforcer la dureté du revêtement une fois appliqué et/ou sa souplesse, tel qu'un polymère acrylique ; - des adjuvants, en particulier d'au plus 2% en poids, tels qu'un épaississant cellulosique et/ou acrylique, un agent tensioactif antimoussant destiné à limiter la formation de mousse lorsque la composition est mélangée à de l'eau lors de son fabrication, un 10 biocide ou fongicide ou bactéricide. A titre d'exemple, la composition de revêtement à base de chaux se présentant sous la forme de pâte, comporte les composés suivants : - 15 % chaux ; - 23 à 36 % d'eau ; 15 - 39 ou 53 % de particules de verre, par exemple de granulométrie 50 um, 500 um, 1000 um; - 5 à 8% d'une dispersion copolymère acrylique ; - 1% à 2% d'adjuvants, tels qu'un épaississant cellulosique (du type MHEC) et/ou acrylique (tel qu'un copolymère méthacrylique modifié) et un agent tensioactif 20 antimoussant. La composition à base de chaux (en poudre ou en pâte) procurera un revêtement à fonction éclairante et/ou décorative. Pour la fonction éclairante, l'épaisseur du revêtement et la quantité de particules de verre seront plus particulièrement adaptées en fonction de la 25 transmission lumineuse souhaitée. Par exemple, la composition à base de chaux fournira une transmission lumineuse de l'ordre de 45 à 65%. Composition prête à l'emploi à base de ciment blanc, sous forme de poudre 30 La composition de l'invention à base de ciment blanc se présente sous la forme de poudre et comporte les composés suivants : 14 du ciment blanc, en particulier entre 5 et 10% en poids ; de la chaux, en particulier entre 5 et 15% en poids ; de préférence le rapport chaux/ciment état de l'ordre de 3/1; des particules de verre, en particulier entre 70 et 85 % en poids, de préférence de 5 l'ordre de 80%; un ou plusieurs composés polymériques, en particulier en quantité inférieure à 10% en poids, tels que des copolymères à base d'acétate, de vinyle, de versatate de vinyle, d'acrylate, à fonction hydrofuge ou hydrophobe ; des adjuvants, en particulier en quantité d'au plus 2% en poids, tels qu'un épaississant 10 par exemple cellulosique (du type MHEC), un plastifiant, un hydrofuge, un retardateur de prise par exemple de l'acide citrique, un plastifiant régulateur de viscosité par exemple de l'éther d'amidon. A titre d'exemple, la composition à base de ciment est la suivante : - 5% de ciment blanc; 15 - 15% de chaux ; 77,3 % de particules de verre, notamment de granulométrie 50 gm, 500 gm, 850 pm; - 2% de composés polymériques, tel que d'un polymère latex poudre redispersable ; 0,7% d'adjuvants, dont notamment 0,2 % d'épaississant par exemple cellulosique (MHEC) et 0,37% hydrofuge (stéarate et oléate) et 0,03% d'un entraîneur d'air (lauryl 20 sulfate de sodium). Lors de l'utilisation, le produit/la composition en poudre à base de ciment sera mélangé à de l'eau, par exemple dans une proportion d'eau de 10 à 14 %. La composition à base de ciment procurera un revêtement à fonction éclairante et/ou décorative. Toutefois, pour la fonction éclairante, il s'agira d'une lumière « d'ambiance », la 25 transmission lumineuse de ce revêtement à base de ciment étant plutôt de l'ordre de 10%. Composition prête à l'emploi à base de silicate de potassium, La composition de l'invention à base de silicate de potassium se présente sous la forme d'un 30 produit en pâte et comporte les composés suivants : - du silicate de potassium, en particulier entre 15 et 25% en poids ; 15 - des particules de verre, en particulier entre 50 et 70 % en poids ; - un ou plusieurs composés polymériques, en particulier en quantité inférieure à 15% en poids, tels qu'un polymère styrène acrylique ; - des adjuvants, en particulier en quantité de moins de 5 % en poids, tels que agent 5 dispersant, agent mouillant, agent stabilisateur de métaux et de viscosité, agent antimousse, agent hydrophobe ; - de l'eau. A titre d'exemple, la composition à base de silicate de potassium est la suivante : 10 - 23% de silicate de potassium ; - 45% de particules de verre, en particulier de granulométrie 50 iim, 500 iim, 850 11m; - 10% d'un copolymère styrène acrylique ; - 4 % d'adjuvants, tels que agent dispersant, agent mouillant, agent stabilisateur de métaux et de viscosité, agent antimousse, agent hydrophobe ; 15 - 18% d'eau. La composition à base de silicate de potassium sera privilégiée lorsque le support sur lequel sera appliqué le revêtement sera à base de ciment. La composition à base de silicate de potassium procurera un revêtement de préférence à fonction décorative. 20 Composition prête à l'emploi à base d'acrylique, sous forme de pâte La composition de l'invention à base d'acrylique se présente sous la forme de pâte et comporte : 25 - de l'acrylique en tant que liant organique, en particulier entre 15 et 25 % en poids ; - de l'eau, en particulier entre 4 et 8 % en poids, de préférence entre 4 et 5%; - des particules de verre entre 75 et 80 % en poids ; - des agents mouillant et dispersant, de préférence de l'ordre de 0,2% ou 0,3 %, et - éventuellement des adjuvants tels que agents tensioactif antimoussant, biocide, 30 fongicide, anti-ultraviolets, de préférence d'au plus 2% de la solution. A titre d'exemple, la composition pâteuse à base d'acrylique est la suivante : - 17 % d'une dispersion copolymère 16 4% d'eau ; 77 % de particules de verre, en particulier de granulométrie 50 pm, 500 pm, 850 p.m,1000 gm, 1200 pm, 1400 pm, 2000 gm ; 2% d'adjuvants, notamment 0,1 % d'agent dispersant, 0,1% d'agent mouillant, 0,1% 5 d'agent tensioactif antimoussant, 0,3% d'épaississant, 0,2% de régulateur de PH, 0,1% de biocide et 0,3% d'anti-ultraviolets. La composition acrylique en pâte sera de préférence utilisée en tant que revêtement de faible épaisseur, par exemple de l'ordre de 1 mm, et à fonction éclairante lorsque le revêtement est associé à un système d'éclairage. 10 Composition en solution aqueuse prête à l'emploi à base d'acrylique, sous forme de peinture La composition en solution aqueuse est une solution pur acrylique et comporte : de l'acrylique, en particulier entre 20 et 65%; 15 de l'eau, en particulier entre 5 à 25% de la solution, - des particules de verre, en particulier entre 15 et 50 % en poids de la solution ; - des agents mouillant et dispersant, de préférence en quantité de 0,2 ou 0,3%; et - éventuellement des adjuvants, de préférence en quantité d'au plus 2 % tels qu'un agent anti-ultraviolets, des pigments de coloration s'il est souhaité une couleur 20 spécifique de peinture, un agent neutralisant, biocide, bactéricide. A titre d'exemple, la composition de peinture à base de liant acrylique est la suivante : 20 à 60% d'une dispersion copolymère acrylique; 12 à 25% d'eau ; 30 à 50% de particules de verre, notamment de granulométrie 10 à 100 microns ; 25 0,3 à 0,9% d'agents mouillant et dispersant, - 1,7% d'adjuvants dont 0,1% d'agent tensioactif antimoussant, 0,5% d'épaississant, 0,2% de régulateur PH, 0,1% de biocide, et 0,8% d'anti-ultraviolets. La composition acrylique en pâte ou en peinture permet d'obtenir un revêtement ou film très 30 translucide à opale (avec une transmission lumineuse TL élevée, en particulier jusqu'à de l'ordre de 90%), et présentant de très bonnes propriétés de dureté, et de souplesse (stabilité dimensionnelle dans le temps avec une bonne résistance à l'écaillage et la fissuration. 17 L'ajout de pigments de coloration diminuera la translucidité jusqu'à saturation (opaque) du revêtement ; cet ajout se fera selon la fonction recherchée décorative et/ou éclairante. 5 Composition prête à l'emploi à base de polyuréthane (mono ou bi-composants) La composition de l'invention à base de polyuréthane se présente sous la forme de pâte et comporte : - du polyuréthane en tant que liant organique, en particulier entre 7 et 60% en poids ; 10 - des particules de verre, en particulier entre 40 et 90 % en poids ; - des agents durcisseur et diluant, de préférence en quantité d'au plus 4 à 20%; et - éventuellement des adjuvants, de préférence en quantité d'au plus 2 % tels qu'un agent anti-ultraviolets, des pigments de coloration, - de l'eau. 15 A titre d'exemple, la composition à base de polyuréthane est la suivante : - 7,4% à 10 % de polyuréthane; - 85% à 90% de particules de verre, en particulier de granulométrie 50 iim, 500 iim, 850 pm,1000 iim, 1200 iim, 1400 iim, 2000 iim ; 20 - 2% à 3% d'agent durcisseur; - 0,6 % à 1% d'agent diluant. La composition à base de polyuréthane procurera un revêtement où la fonction éclairante est recherchée. 25 Par conséquent, le revêtement réalisé à partir de chaque composition procure une luminosité différente et par conséquent une ambiance différente. Suivant le type de revêtement et/ou l'épaisseur appliquée de ce dernier, la transmission de lumière à travers le revêtement est différente. On passe ainsi d'un système lumineux décoratif lorsque l'on a un revêtement très opale, que ce soit par son type ou son épaisseur d'application, à un système éclairant lorsque 30 le revêtement est plus translucide. 18 Exemple d'application de revêtement de l'invention sous forme d'enduit à fonction éclairante La figure unique montre une vue schématique en coupe d'une surface éclairante 1 selon l'invention. Les éléments de la figure ne sont pas à l'échelle. La surface éclairante 1 selon l'invention comporte une surface, telle qu'un support 2, un 5 système d'éclairage 3 rendu solidaire du support 2, et un revêtement 4 de l'invention recouvrant le système d'éclairage 3. Le revêtement 4 de l'invention est en regard de l'environnement dans lequel est destiné à se trouver un utilisateur ayant besoin du système d'éclairage. Le support 2 est en général un élément de construction de bâtiment du type mur, plafond, sol 10 etc... Le système d'éclairage 3 est par exemple un tissu ou faisceau de fibres optiques connu en soi qui est rapporté par collage sur le support 2. De préférence, les moyens de collage du tissu sont de couleur claire. Lorsque le système d'éclairage 3 n'éclaire pas, il est rendu invisible grâce à l'enduit 4. L'enduit 15 procure par ailleurs une fonction décorative aux effets choisis par l'utilisateur en fonction de la sélection de la composition de revêtement de l'invention. Lorsque le système d'éclairage 3 éclaire, l'enduit 4 transmet la lumière procurant un éclairage dans l'environnement en regard, l'éclairage étant réparti de manière homogène avec une diffusion de la lumière et selon une ambiance choisie par l'utilisateur à partir de la sélection 20 de la composition de revêtement de l'invention. Ainsi, la sélection d'une composition de l'invention sera fonction de l'utilisation envisagée et du rendu visuel voulu, en tenant compte en particulier de la transmission lumineuse du revêtement et de l'éclairage qui sera associé au revêtement tel qu'un éclairage naturel ou un éclairage artificiel orienté sur le revêtement ou encore un rétroéclairage pour constituer un 25 complexe éclairant (un luminaire). La quantité et la granulométrie des particules de verre, le type de liant et l'épaisseur interviendront de manière prépondérante quant à la transmission lumineuse du revêtement. Au regard de l'application luminaire, pour une même source de rétroéclairage (puissance identique et couleur identique), le type de composition permettra de procurer un éclairage 30 avec une quantité de lumière produite différente, par exemple de 500 à 700 Lumen/m2 pour un exemple de revêtement, et de 2000 ou 3000 Lumen/ m2 pour un autre exemple de revêtement. 19 Par conséquent, l'invention propose des compositions prêtes à l'emploi, à appliquer sous forme d'enduit ou de peinture, que l'utilisateur sélectionnera selon la fonction recherchée, éclairante et/ou décorative, et les aspects et effets d'ambiance souhaités. Le revêtement à diffusion de la lumière de l'invention offre l'avantage d'un REVENDICATIONS1. Composition de revêtement à fonction de diffusion de la lumière, la composition étant prête à l'emploi et comportant : - un liant minéral choisi parmi l'un ou une combinaison des composés suivants : plâtre, chaux, ciment, silicate de potassium, le liant minéral étant notamment en proportion entre 5 et 35% en poids de la composition; ou - un liant organique choisi parmi l'un ou une combinaison des composés suivants : acrylique, résine polyuréthane, époxy, polyester, notamment entre 5 à 60%; et - des particules de verre à fonction de diffusion de la lumière, en particulier entre 15 et 90% en poids de la composition ; - éventuellement un ou plusieurs composés polymériques en quantité inférieure à 10% en poids ; - éventuellement un ou plusieurs adjuvants, en particulier en quantité d'au plus 5 % en poids, tels que stabilisant pH, dispersant, agent mouillant, épaississant, neutralisant, agent de coalescence, biocide, bactéricide, fongicide, tensioactif antimoussant, agent anti-ultravioletshydrofuge, hydrophobe, pigments de coloration ; et - éventuellement des pigments et/ou particules métalliques du type paillettes métalliques. 2. Composition de revêtement selon la revendication 1, caractérisée en ce que les particules de verre sont constituées de verre en sortie de fabrication et/ou de calcin, notamment de calcin recyclé, qui est broyé et/ou concassé, et/ou de microbilles. 3. Composition de revêtement selon la revendication 1 ou 2, caractérisée en ce que les particules de verre présentent une granulométrie entre 40 iim et 5 mm, de préférence sont un mélange de particules sélectionnées parmi plusieurs plages de granulométrie, notamment un mélange de granulométrie entre 40iim et 150 iim, et/ou entre 200 et 600 iim, et/ou entre 700 et 850 iim, et/ou entre 850 iim et 5 mm. 4. Composition de revêtement selon l'une des revendications 1 à 3, caractérisée en ce qu'elle se présente sous la forme poudre et comporte les composés suivants : - du plâtre, en particulier entre 10 et 25% en poids, de préférence de l'ordre de 20%; - de la chaux, en particulier entre 5 et 20% en poids, de préférence entre 7 et 18%; 21 - des particules de verre, en particulier entre 65 et 80 % en poids ; - éventuellement un ou plusieurs composés polymériques, en particulier en quantité inférieure à 10% en poids; et - éventuellement des adjuvants, en particulier en quantité d'au plus 2% en poids, tels 5 qu'un épaississant cellulosique et/ou acrylique, un agent retardateur de prise pour plâtre du type acide citrique, de l'éther d'amidon plastifiant comme régulateur de viscosité. 5. Composition de revêtement selon l'une des revendications 1 à 3, caractérisée en ce qu'elle se présente sous la forme de poudre et comporte les composés suivants : 10 - de la chaux, en particulier entre 10 et 35%; - des particules de verre, en particulier entre 35 et 80 % en poids ; - un ou plusieurs composés polymériques en particulier en quantité inférieure à 10% en poids, notamment pour renforcer la dureté du revêtement une fois appliqué et/ou sa souplesse, tel que de l'acrylique ; 15 - des adjuvants, en particulier d'au plus 2% en poids, tels qu'un épaississant cellulosique, un agent antimousse destiné à limiter la formation de mousse lorsque la composition est mélangée à de l'eau lors de son utilisation. 6. Composition de revêtement selon l'une des revendications 1 à 3, caractérisée en ce qu'elle se présente sous la forme de pâte et comporte les composés suivants : 20 - de la chaux, en particulier entre 10 et 35% en poids ; - de l'eau, en particulier entre 10 et 36% en poids, de préférence selon un rapport chaux/eau de l'ordre de 1/2; - des particules de verre, en particulier entre 35 et 70 % en poids ; - un ou plusieurs composés polymériques en particulier en quantité inférieure à 10% en 25 poids, notamment pour renforcer la dureté du revêtement une fois appliqué et/ou sa souplesse, tel que de l'acrylique ; - des adjuvants, en particulier d'au plus 2% en poids, tels qu'un épaississant cellulosique et/ou acrylique, un agent antimousse destiné à limiter la formation de mousse lorsque la composition est mélangée à de l'eau lors de son fabrication, un biocide, un fongicide un bactéricide. 22 7. Composition de revêtement selon l'une des revendications 1 à 3, caractérisée en ce qu'elle se présente sous la forme de poudre et comporte les composés suivants : - du ciment blanc, en particulier entre 5 et 10% en poids ; - de la chaux, en particulier entre 5 et 15% en poids ; de préférence le rapport 5 chaux/ciment état de l'ordre de 3/1; - des particules de verre, en particulier entre 70 et 85 % en poids, de préférence de l'ordre de 80%; - un ou plusieurs composés polymériques, en particulier en quantité inférieure à 10% en poids, tels qu'un polymère latex poudre redispersable type copolymères d'acétate 10 de vinyle; - des adjuvants, en particulier en quantité d'au plus 2% en poids, tels qu'un épaississant, un plastifiant, un hydrofuge, un retardateur de prise, un régulateur de viscosité. 8. Composition de revêtement selon l'une des revendications 1 à 3, caractérisée en ce qu'elle se présente sous la forme d'un produit en pâte et comporte les composés suivants : 15 du silicate de potassium, en particulier entre 15 et 25% en poids ; - des particules de verre, en particulier entre 50 et 70 % en poids ; - un ou plusieurs composés polymériques, en particulier en quantité inférieure à 15% en poids ; - des adjuvants, en particulier en quantité de moins de 5 % en poids, tels que agent 20 dispersant, agent mouillant, agent stabilisateur de métaux et de viscosité, agent antimousse, agent hydrophobe, - de l'eau. 9. Composition de revêtement selon l'une des revendications 1 à 3, caractérisée en ce qu'elle se présente sous la forme de pâte et comporte les composés suivants : 25 - de l'acrylique en tant que liant organique, en particulier entre 15 et 25 % en poids ; - de l'eau, en particulier entre 4 et 8 % en poids ; - des particules de verre entre 75 et 80 % en poids ; - des agents mouillant et dispersant, de préférence de l'ordre de 0,2% ou 0,3 %, et - éventuellement des adjuvants tels que agents tensioactif antimoussant, biocide, 30 fongicide, anti-ultraviolets, de préférence d'au plus 2% de la solution. 23 10. Composition de revêtement selon l'une des revendications 1 à 3, caractérisée en ce qu'elle se présente sous la forme d'une solution aqueuse à base d'acrylique et comporte les composés suivants : - de l'acrylique en tant que liant organique, en particulier entre 20 et 65% en poids ; 5 - de l'eau, en particulier entre 5 et 25% de la solution ; - des particules de verre, en particulier entre 15 et 50 % en poids de la solution ; - des agents mouillant et dispersant, de préférence en quantité de 0,2 ou 0,3%; et - éventuellement des adjuvants, de préférence en quantité d'au plus 2 % tels que un agent anti-ultraviolets, des pigments de coloration s'il est souhaité une couleur 10 spécifique de peinture, un agent neutralisant, biocide, bactéricide. 11. Composition de revêtement selon l'une des revendications 1 à 3, caractérisée en ce qu'elle se présente sous la forme de pâte et, comporte les composés suivants : - du polyuréthane en tant que liant organique, en particulier entre 7 à 60% en poids ; - des particules de verre, en particulier entre 40 et 90 % en poids ; 15 - des agents durcisseur et diluant, de préférence en quantité d'au plus 4 à 20%; - éventuellement des adjuvants, de préférence en quantité d'au plus 2 % tels qu'un agent anti-ultraviolets, des pigments de coloration ; et - de l'eau. 12. Composition de revêtement selon l'une quelconque des revendications précédentes, 20 caractérisée en ce que sa granulométrie est comprise entre 50 um et 5 mm. 13. Revêtement de surface appliqué sous forme d'enduit ou de peinture à partir d'une composition prête à l'emploi selon l'une quelconque des revendications précédentes. 14. Revêtement de surface à partir de la composition selon l'une quelconque des revendications 1 à 12, caractérisé en ce qu'il est utilisé en tant que revêtement éclairant en 25 transmettant et diffusant de la lumière lorsqu'il est associé à un système d'éclairage, en particulier en recouvrant ledit système d'éclairage, et/ou utilisé en tant que revêtement à effet décoratif et réfléchissant lorsque le revêtement est associé à un éclairage direct orienté sur le revêtement ou un éclairage indirect. 15. Système d'éclairage (1) comportant un surface de support (2), des moyens 30 d'éclairage (3), notamment des fibres optiques telles que sous la forme d'un tissu ou faisceau de fibres optiques ou un panneau éclairant en verre ou en PMMA, associés à la surface du 24 support, et un revêtement (4) recouvrant les moyens d'éclairage, caractérisé en ce que le revêtement (4) est issu de la mise en oeuvre directe, avec éventuellement mélange préalable avec de l'eau, de la composition selon l'une quelconque des revendications 1 à 12.